Revêtement mural comprenant un support avec une face arrière, préencollée d’une couche de composition adhésive activable à l’eau, et une face avant non préencollée, caractérisé par le fait que la composition adhésive activable à l’eau comprend un polyélectrolyte cationique, un polyélectrolyte anionique et un sel, de préférence un sel minéral, ayant une solubilité dans l’eau (à 20 °C) au moins égale à 0,5 mol/L. Revêtement mural selon la revendication 1, caractérisé par le fait que le polyélectrolyte cationique et le polyélectrolyte anionique sont présents en des quantités respectives telles que le rapport du nombre de charges positives présentes sur le polyélectrolyte cationique au nombre de charges négatives sur le polyélectrolyte anionique est compris entre 0,5 et 2, de préférence entre 0,6 et 1,8, en particulier entre 0,7 et 1,6, plus préférentiellement entre 0,8 et 1,4, et idéalement entre 0,9 et 1,2. Revêtement mural selon l’une quelconque des revendications précédentes, caractérisé par le fait que le sel est choisi dans le groupe constitué des halogénures de métaux alcalins ou alcalino-terreux, de préférence des halogénures de métaux alcalins. Revêtement mural selon l’une quelconque des revendications précédentes, caractérisé par le fait la teneur en sel est comprise entre 40% et 95% en poids, de préférence entre 55% et 75% en poids, en particulier entre 60% et 70% en poids, rapporté au poids sec total de sel hydrosoluble et de polyélectrolytes anionique et cationique. Revêtement mural selon l’une quelconque des revendications précédentes, caractérisé par le fait que le polyélectrolyte anionique et/ou le polyélectrolyte cationique sont des polymères linéaires, exempts de ramifications. Revêtement mural selon l’une quelconque des revendications précédentes, caractérisé par le fait que les polyélectrolytes anionique et cationique ont chacun une masse moyenne en poids comprise entre 50 000 et 700000 Da, de préférence entre 100 000 et 400 000 Da. Revêtement mural selon l’une quelconque des revendications précédentes, caractérisé par le fait que le rapport de la masse moyenne en poids du polyélectrolyte anionique à la masse moyenne en poids du polyélectrolyte cationique est compris entre 0,4 et 1,6, de préférence entre 0,7 et 1,3, en particulier entre 0,8 et 1,2. Revêtement mural selon l’une quelconque des revendications précédentes, caractérisé par le fait que le polyélectrolyte cationique est choisi dans le groupe constitué de - poly(chlorure de diallyldiméthylammonium), - poly[chlorure de (2-hydroxypropyl)diméthylammonium], - polyamidoamine-épichlorhydrine (PAAE), - polyéthylèneimine, - poly(acrylamide-co-diallyldiméthylammonium chlorure), - copolymère d’hydroxyéthylcellulose et de poly(chlorure de diallyldiméthylammonium) (Polyquaternium-4), - copolymère d’acrylamide et de méthacrylate de diméthylaminoéthyl quaternisé par sulfate de diméthyle (Polyquaternium-5, CAS 26006-22-4), - copolymère de methacrylate de diméthylaminométhyle et de méthacrylate d’alkyle, - chitosan, - poly(méthacrylate de N,N-(diméthylamino)éthyle quaternisé), - chlorure d’hydroxypropyltrimonium de guar, - poly(chlorure de N,N-diméthyl-3,5-diméthylène pipéridinium), - poly(chlorure de vinylbenzyltriméthylammonium), - poly[chlorure de 3-(méthacryloylamino)propyl-triméthylammonium], - poly(chlorure de [2-(méthacryloloxy)éthyl]-triméthylammonium), - polyvinylamine (PVA), - poly(N,N-dimethyl-3,5-diméthylène piperidinium chloride) (PDDPC), - poly(chlorure de vinylbenzyltriméthylammonium) (PVBTAC), - poly(chlorure d’allylamine) (PAH), et - poly[chlorure de 3-(methacryloylamino)propyltriméthylammonium] (PMAPTAC). Revêtement mural selon l’une quelconque des revendications précédentes, caractérisé par le fait que le polyélectrolyte anionique est choisi dans le groupe constitué de poly(acide acrylique), poly(4-styrènesulfonate de sodium), lignosulfonate, humate de sodium, alginate, poly(2-acrylamido-2-méthyl-1-propanesulfonate de sodium), acide hyaluronique, dextrane-sulfate et poly(vinylsulfonate de sodium). Revêtement mural selon l’une quelconque des revendications précédentes, caractérisé par le fait que la couche de composition adhésive activable à l’eau présente une épaisseur comprise entre 10 µm et 600 µm, de préférence entre 30 µm et 300 µm, en particulier entre 50 µm et 200 µm. Revêtement mural selon l’une quelconque des revendications précédentes, caractérisé par le fait que la composition adhésive activable à l’eau contient en outre au total jusqu’à 50 %, de préférence de 1 à 20 % en poids, rapporté au poids total de polyélectrolytes et de sel, d’un ou plusieurs additifs choisis dans le groupe constitué de charges minérales ou organiques, cires, pigments, colorants, agents biocides, agents tampon, agents tensioactifs, agents plastifiants, agents tackifiants, épaississants. Revêtement mural selon l’une quelconque des revendications précédentes, caractérisé par le fait que le support est choisi dans le groupe formé par les papiers peints, papiers peints vinyle, papiers peints intissés, la paille japonaise, les toiles de fibres de verre et les non-tissés de fibres de verre. Procédé d’application d’un revêtement mural selon l’une quelconque des revendications précédentes, caractérisé par le fait que l’on applique de l’eau, de préférence de l’eau du robinet, sur la couche de composition adhésive activable à l’eau de manière à obtenir une couche de composition adhésive activée, et que l’on applique le revêtement mural de manière à ce que la couche de composition adhésive activée vienne en contact avec le mur. Procédé d’application d’un revêtement mural selon la revendication 13, caractérisé par le fait que l’eau est appliquée sur la couche de composition adhésive au moyen d’un pulvérisateur ou d’un rouleau. Procédé d’application d’un revêtement mural selon la revendication 13 ou 14, caractérisé par le fait que la quantité d’eau appliquée est comprise entre 80 et 120 g/m 2 , de préférence entre 85 et 115 g/m 2 , en particulier entre 90 et 110 g/m 2 .